СПОСОБ ПОЛУЧЕНИЯ МНОГОСЛОЙНОЙ ПРОВОЛОКИ

1. Способ получения проволоки из алюминиевого сплава, характеризующийся тем, что жидкий сплав охлаждают до температуры ниже температуры его полного затвердевания со скоростью 0,2-0,8°C/с, после чего его нагревают до температуры литья 720±10°C со скоростью равной или большей 0,2°C/с и осуществляют литье слитка диаметром 50-100 мм со скоростью 0,001-0,005 м/с, при этом в лунке слитка создают интенсивное круговое движение расплава и формируют заготовку, на которую наносят, по меньшей мере, один концентрический слой металла, выбранного из ряда: медь, серебро, титан, никель, и прессуют заготовку в пруток, который подвергают волочению на проволоку диаметром 0,1-0,3 мм.
2. Способ по п.1, характеризующийся тем, что интенсивное круговое движение жидкого алюминиевого сплава создают с помощью гидростатического давления столба расплава этого же сплава, подаваемого в лунку через распределитель с тангенциально выполненными отверстиями.
3. Способ по п.1, характеризующийся тем, что на слиток (на заготовку из слитка) наносят, по меньшей мере один слой металла, выбранного из ряда медь, серебро, титан, никель при отношении толщины каждого слоя к диаметру заготовки 0,02-0,07, в частности два слоя - один медный, а второй серебряный при отношении толщин, соответственно 0,03-0,07 и 0,02-0,05.
4. Способ по п.1, характеризующийся тем, что многослойную заготовку прессуют в пруток при температуре 300-350°C при скорости прессования 0,05-0,08 м/с через конусовидную матрицу с углом 45°.
5. Способ по п.1, характеризующийся тем, что волочение прутка ведут при единичных обжатиях 15-20% с промежуточными отжигами при 300-350°C и временем выдержки 1,0-2,0 ч, периодически после суммарной вытяжки 70-80%.
2
6. Способ по п.1, характеризующийся тем, что слой серебра наносят на биметаллическую проволоку со слоем меди с помощью гальваностегии при температуре электролита 55-65°C, катодной плотности тока 30-80 А/м и времени контакта 3-5 мин.